(57)【要約】      （修正有）【課題】新型の軽量難燃性の絶熱保温の防護生地を提供する。【解決手段】中空糸を編み機で編まれた保護生地層を含み、中空糸は表面繊維４と可溶性繊維５で構成されたコアヤーン３を溶解することにより得られ、表面繊維４は難燃性繊維又は難燃処理を行った綿繊維で、可溶性繊維５に溶性長繊維糸又は可溶性繊維糸があって且つ可溶性繊維５は水溶性ＰＶＡ繊維かポリエステル繊維である。【選択図】図１
0003208477.tif 000002
【実用新案登録請求の範囲】
【請求項１】
新型の軽量難燃性の絶熱保温の防護生地であって、その特徴は以下のとおりである：中空糸（２）を編み機で編まれた保護生地層（１）を含み、中空糸（２）は表面繊維（４）と可溶性繊維（５）で構成されたコアヤーン（３）を溶解することにより得られ、表面繊維（４）は難燃性繊維又は難燃処理を行った綿繊維で、可溶性繊維（５）に溶性長繊維糸又は可溶性繊維糸があって且つ可溶性繊維（５）は水溶性ＰＶＡ繊維かポリエステル繊維である。
【請求項２】
請求項１に記載の新型の軽量難燃性の絶熱保温の防護生地であって、その特徴は以下のとおりである：前記難燃性繊維はアラミド、難燃性ビスコース、難燃性ポリエステル又はモダクリル繊維である。
【考案の詳細な説明】
【技術分野】
【０００１】
本実用新案は防護生地の技術分野に関し、特に新型の軽量難燃性の絶熱保温の防護生地に関する。
【背景技術】
【０００２】
消防、石油化工、易燃性化学品、電力、競技用自動車、宇宙、軍事等の高温、易燃、易爆等の場所で働く作業員の個体防護分野において、  難燃性で、絶熱で、耐静電気及び耐化学対策の酸、アルカリ等の物質が広い範囲で必要とされ、難燃性の要件によって、異なる応用分野で、異なる難燃性材料がある；難燃性材料といえば、難燃性以外に、何れも絶熱性、熱安定性が要求され、その理由としては難燃性が要求された場合、常に熱輻射要件も伴うためである。
【０００３】
衣装用生地は、その難燃性、絶熱性及び熱安定性が全て基本条件を満たす必要がある。難燃機能といえば、難燃性繊維又は難燃処理を通して難燃要求を満たすことができ、典型的な難燃性繊維はアラミド１３１３、難燃性ビスコース、難燃性ポリエステル又はモダクリル繊維等を含むが、綿織物は難燃処理により難燃を実現するのが一般的である。熱安定性といえば、異なる温度、時間でのサイズの安定性及び材料の見た目の問題が現れ、高温安定性はＬＥＶＬＡＲ等の繊維を添加することで実現できる。絶熱性、保温性といえば、生地の加重又は複合生地に生地層を追加するという形で保温及び絶熱の目的を達成でき、それにより元々軽くない衣装がさらに重くて複雑になる。
【０００４】
さらに説明が必要なのは、世界各国でよく使われている難燃性絶熱防護服用の生地は、その構造が四層に分けられているのが一般であって、具体的には以下のとおりである：１、外層：３Ａ生地、９３％のアラミド１３１３、５％アラミド１４１４、２％耐静電気繊維で構成された３Ａ紡績糸であって、３Ａ紡績糸で編まれた３Ａ織生地は熱安定性が高く、難燃的で、耐静電気で、重量が普通１８０−２５０グラムになるが、絶熱、保護効果が低い；２、第二層：アラミド１３１３の７０−１００グラム／平方メートルのニードルパンチ不織布を使用し、絶熱及び保温強化に用いられる；３、第三層：撥水撥油類のＰＴＦＥ繊維の難燃性不織布であって、撥水撥油の役割を果たす；４、第四層：内層であって、アラミド１３１３、難燃性ビスコースの混紡織生地で、快適層になり、織生地の重量は１００−１５０グラム／平方メートルである。上記難燃性の絶熱保護服用の生地は、上記四層の構造がそれぞれ難燃、耐静電気、熱安定、絶熱、保温、撥水撥油、皮膚を快適にするという役割を果たす。
【０００５】
しかし、上記難燃性絶熱防護服用の生地について、実際に使用中に、重過ぎて、扱いにくいという欠陥があり、利用者が服着時に極めて不自然になって且つ重さが強く感じられる；したがって、世界各国において絶熱難燃性を保つ軽量の衣装用生地を見つけ、市場のニーズを満たすようにする；そのため、世界各国の科技作業員が要求に応じて、難燃性絶熱衣装用の生地を対象に広く研究し、例えば特許番号：ＺＬ２０１３２０６８３１８５．１で、特許名：二重生地の中国実用新案において、アラミド１３１３、アラミド１４１４で交織された二重生地が開示され、アラミド１３１３、アラミド１４１４の熱収縮性が異なるという特徴を利用し、高温環境で、アラミド１３１３が収縮されるがアラミド１４１４が収縮されないため、紡績糸の間で空気層が生じ、それにより絶熱及び保温の効果を達成する；その他、従来技術の中に第四層の内層構造を突起構造にした生地もあり、快適性を保証できる上に、より多くの空気層を提供し、絶熱保温の役割を果たす。上記技術を踏まえて、上記複合生地の設計ポイントは紡績糸の間の空気を増やし、空気の熱伝導係数が一番小さいため、生地の紡績糸の間の空気又は空隙率を増やすことで、絶熱及び保温を改善するという効果を達成する。
【０００６】
しかし、上記複合生地の紡績糸の間の空気が流れるので、絶熱、保温の役割をある程度果たすことができるが、流れている空気も同じく熱伝導性を有する。その他、上記複合生地に空隙率を向上させる一方、生地の重量も増し、即ち絶熱保温効果の向上程度が制限され、且つ単一生地の重量が増す。
その他、いかなる絶熱防護生地も、同じ絶熱効果の向上、重量の低下、快適性向上の要求がある。
【考案の概要】
【考案が解決しようとする課題】
【０００７】
本実用新案の目的は従来技術の不足に対して新型の軽量難燃性の絶熱保温の防護生地を提供することであって、該新型の軽量難燃性の絶熱保温の防護生地は紡績糸の中で空気が静止し、従来の空気の流れている防護生地に比べ、本実用新案である新型の防護生地は絶熱、保温効果がより高く且つより軽量的で、快適性がより高い。
【０００８】
上記目的を達成するために、本実用新案は以下の技術的解決手段により実現する。
新型の軽量難燃性の絶熱保温の防護生地であって、中空糸を編み機で編まれた保護生地層を含み、中空糸は表面繊維と可溶性繊維で構成されたコアヤーンを溶解することにより得られ、表面繊維は難燃性繊維又は難燃処理を行った綿繊維で、可溶性繊維に可溶性長繊維糸又は可溶性繊維糸があって且つ可溶性繊維は水溶性ＰＶＡ繊維かポリエステル繊維である
そのうち、前記難燃性繊維はアラミド、難燃性ビスコース、難燃性ポリエステル又はモダクリル繊維である。
【考案の効果】
【０００９】
本実用新案の有益な効果は以下のとおりである：本実用新案の前記新型の軽量難燃性の絶熱保温の防護生地であって、該生地織物は通常の織製品及びメリヤス製品を含み、それは中空糸を編み機で編まれた保護生地層を含み、中空糸は表面繊維と可溶性繊維で構成されたコアヤーンを溶解することにより得られ、表面繊維は難燃性繊維又は難燃処理を行った綿繊維で、可溶性繊維に可溶性長繊維糸又は可溶性繊維糸があって且つ可溶性繊維は水溶性ＰＶＡ繊維かポリエステル繊維である。本実用新案である新型の軽量難燃性の絶熱保温の防護生地は、その紡績糸において空気が静止し、従来の空気の流れている防護生地に比べ、本実用新案である新型の防護生地は絶熱、保温効果がより高く且つより軽量的で、快適性がより高い。
【００１０】
以下に付図を利用して本実用新案に対してさらに説明を行うが、付図における実施例は本実用新案への制限が一切ない。
【図面の簡単な説明】
【００１１】
【図１】図１はコアヤーンの構造イメージ図である。
【図２】図２は中空糸の構造イメージ図である。
【図３】図３は防護生地層の構造イメージ図である。
【符号の説明】
【００１２】
図１から図３は以下を含む：
１：防護生地層    
２：中空糸
３：コアヤーン
４：表面繊維
５：可溶性繊維。
【考案を実施するための形態】
【００１３】
以下に具体的な実施方式を合わせて本実用新案を説明する。
図１から図３で示しているように、新型の軽量難燃性の絶熱保温の防護生地であって、中空糸２を編み機で編まれた保護生地層１を含み、中空糸２は表面繊維４と可溶性繊維５で構成されたコアヤーン３を溶解することにより得られ、表面繊維４は難燃性繊維又は難燃処理を行った綿繊維で、可溶性繊維５に溶性長繊維糸又は可溶性繊維糸があって且つ可溶性繊維５は水溶性ＰＶＡ繊維かポリエステル繊維である。
そのうち、難燃性繊維はアラミド、難燃性ビスコース、難燃性ポリエステル又はモダクリル繊維である。
【００１４】
さらに説明が必要なのは、上記中空糸２はコアヤーン３から得られ、リング精紡のコアヤーン紡績方法、シロスパン精紡のコアヤーン紡績方法、コンパク精紡のコアヤーン紡績方法、エアジェット精紡のコアヤーン紡績方法又はフリクション精紡のコアヤーン紡績方法によって可溶性繊維、表面繊維をコアヤーン３に紡績し、可溶性繊維を表面繊維の内側繊維構造とする。その他、生地織物は通常の織製品、メリヤス製品を含み、該新型の軽量難燃性の絶熱保温の防護生地の製造方法は後染め製造方法、先染め製造方法に分けられる；そのうち、後染め製造方法は以下のとおりである：コアヤーンを、通常のプロセスにより、布生地に紡績後に、可溶性繊維を溶解し、中空糸生地を得る；先染め製造方法は以下のとおりである：コアヤーンを、溶解後に、紡績及び染色並びに後処理を行う。
【００１５】
本実用新案の新型の軽量難燃性の絶熱保温の防護生地は、以下の製造方法で得られ、具体的には以下のとおりである：  
１、リング精紡のコアヤーン紡績方法、シロスパン精紡のコアヤーン紡績方法、コンパク精紡のコアヤーン紡績方法、エアジェット精紡のコアヤーン紡績方法又はフリクション精紡のコアヤーン紡績方法によって可溶性繊維５、表面繊維４をコアヤーン３に紡績し、可溶性繊維５を表面繊維４の内側繊維構造とし、可溶性繊維５に溶性長繊維糸又は可溶性繊維糸があって且つ可溶性繊維５は水溶性ＰＶＡ繊維かポリエステル繊維であって、表面繊維４は難燃性繊維又は綿繊維で、難燃性繊維はアラミド、難燃性ビスコース、難燃性ポリエステル又はモダクリル繊維を含む；
２、織機を通してステップ１で製造されたコアヤーンを布生地に編む；
３、布生地における可溶性繊維５を溶解し、ここで、水溶性ＰＶＡ繊維で得られたコアヤーン３は、布生地を温水に入れて可溶性ＰＶＡ繊維を溶解する；可溶性ポリエステル繊維で得られたコアヤーン３は、布生地をアルカリ溶液に入れて可溶性ポリエステル繊維を溶解する；
４、溶解された布生地を染色、後処理のプロセスにより新型の軽量難燃性の絶熱保温の防護生地に製造する。
【００１６】
本実用新案の軽量難燃性の絶熱保温の防護生地は、その紡績糸で空気が静止し、従来の空気の流れている防護生地に比べ、本実用新案である新型の防護生地は絶熱、保温効果がより高く且つより軽量的で、快適性がより高い。
上記の内容は単なる本実用新案のよりよい実施例であって、本分野の普通の技術者が、本実用新案の考え方に従って、具体的な実施方式及び応用範囲において変更するというケースも考えられ、本説明内容は本実用新案を制限するものだと捉えてはいけない。
【図１】
0003208477.tif 000003
【図２】
0003208477.tif 000004
【図３】
0003208477.tif 000005